(57)【要約】少なくとも正極活物質層を備えた正極部材、正極部材に対向して配設されたセパレータ、セパレータに対向して配設されたマグネシウム又はマグネシウム化合物を含む負極部材、及び、マグネシウム塩を含む電解液を備えたマグネシウム二次電池が提供される。正極活物質層は、多孔質炭素材料１３、及び、硫黄又は硫黄化合物によって構成された複合材料１１、並びに、アニオン性高分子材料及びカチオン性高分子材料を含む被覆材料層１４から構成された正極材料から成る。
2019004220.tif 000002
【特許請求の範囲】
【請求項１】
多孔質炭素材料、及び、硫黄又は硫黄化合物によって構成された複合材料、並びに、
アニオン性高分子材料及びカチオン性高分子材料を含む被覆材料層、
を有するマグネシウム二次電池用の正極材料。
【請求項２】
複合材料においては、硫黄又は硫黄化合物の粒子の内部に多孔質炭素材料が分散している請求項１に記載のマグネシウム二次電池用の正極材料。
【請求項３】
複合材料においては、硫黄又は硫黄化合物の粒子が、多孔質炭素材料の有する細孔の内部に侵入している請求項２に記載のマグネシウム二次電池用の正極材料。
【請求項４】
複合材料においては、層状の硫黄又は硫黄化合物の粒子の内部に多孔質炭素材料が分散している請求項１に記載のマグネシウム二次電池用の正極材料。
【請求項５】
カチオン性高分子材料は、下記のカチオン性官能基を少なくとも１種類、有する請求項１乃至請求項４のいずれか１項に記載のマグネシウム二次電池用の正極材料。
2019004220.tif 000011
但し、Ｒ1，Ｒ2，Ｒ3，Ｒ4，Ｒ5及びＲ6は、それぞれ、独立に、水素、ハロゲン、アルキル基、アミノ基、ニトロ基、シアノ基、ヒドロシル基、サルフェート基、スルホネート基及びカルボニル基から成る群から選択される。
【請求項６】
カチオン性高分子材料は、ポリジアリルジメチルアンモニウムクロライド（ＰＤＡＤＭＡＣ）から成る請求項１乃至請求項４のいずれか１項に記載のマグネシウム二次電池用の正極材料。
【請求項７】
アニオン性高分子材料は、下記のアニオン性官能基を有する請求項１乃至請求項６のいずれか１項に記載のマグネシウム二次電池用の正極材料。
2019004220.tif 000012
但し、Ｒは、パーフルオロアルキル基、アルキル基、フェニル基及びエーテルから成る群から選択される。
【請求項８】
アニオン性高分子材料は、パーフルオロカーボン材料から成る請求項１乃至請求項６のいずれか１項に記載のマグネシウム二次電池用の正極材料。
【請求項９】
アニオン性高分子材料は、テトラフルオロエチレンと、パーフルオロ（２−フルオロスルフォニルエトキシ）プロピルビニルエステルとの共重合体から成る請求項１乃至請求項６いずれか１項に記載のマグネシウム二次電池用の正極材料。
【請求項１０】
被覆材料層の表面に炭素粒子が付着している請求項１乃至請求項９いずれか１項に記載のマグネシウム二次電池用の正極材料。
【請求項１１】
少なくとも正極活物質層を備えた正極部材、
正極部材に対向して配設されたセパレータ、
セパレータに対向して配設されたマグネシウム又はマグネシウム化合物を含む負極部材、及び、
マグネシウム塩を含む電解液、
を備えており、
正極活物質層は、
多孔質炭素材料、及び、硫黄又は硫黄化合物によって構成された複合材料、並びに、
アニオン性高分子材料及びカチオン性高分子材料を含む被覆材料層、
から構成された正極材料から成るマグネシウム二次電池。
【発明の詳細な説明】
【技術分野】
【０００１】
本開示は、マグネシウム二次電池及びマグネシウム二次電池用の正極材料に関する。
【背景技術】
【０００２】
次世代二次電池として、マグネシウム−硫黄二次電池の開発が、鋭意、進められている。ところで、マグネシウム二次電池のサイクル劣化の要因の１つとして、硫黄の溶解および／または溶出、即ち、硫黄（ゼロ価の分子）としての溶出、あるいは、Ｓn-（アニオン分子又は原子）としての溶出が考えられる。【０００３】
リチウム−硫黄二次電池にあっては、正極部材を構成する硫黄の溶出を防止する技術として、C. Bucur, et. al., "A layer-by-layer supramolecular structure for a sulfur cathode", Energy Environ. Sci., 2016,9, 992-998（非特許文献１）に開示された技術が知られている。
【先行技術文献】
【非特許文献】
【０００４】
【非特許文献１】C. Bucur, et. al., "A layer-by-layer supramolecular structure for a sulfur cathode", Energy Environ. Sci., 2016,9, 992-998
【発明の概要】
【発明が解決しようとする課題】
【０００５】
しかしながら、マグネシウム二次電池の正極部材を構成する硫黄の溶出を効果的に防止または抑制する技術は、本発明者らが調べた限りでは知られていない。【０００６】
従って、本開示の目的は、マグネシウム二次電池の正極部材を構成する硫黄の溶出を効果的に防止または抑制し得るマグネシウム二次電池用の正極材料、及び、斯かる正極材料を用いたマグネシウム二次電池を提供することにある。
【課題を解決するための手段】
【０００７】
上記の目的を達成するための本開示のマグネシウム二次電池用の正極材料は、
多孔質炭素材料、及び、硫黄又は硫黄化合物によって構成された複合材料、並びに、
アニオン性高分子材料及びカチオン性高分子材料を含む被覆材料層、
を有する。【０００８】
上記の目的を達成するための本開示のマグネシウム二次電池は、
少なくとも正極活物質層を備えた正極部材、
正極部材に対向して配設されたセパレータ、
セパレータに対向して配設されたマグネシウム又はマグネシウム化合物を含む負極部材、及び、
マグネシウム塩を含む電解液、
を備えており、
正極活物質層は、
多孔質炭素材料、及び、硫黄又は硫黄化合物によって構成された複合材料、並びに、
アニオン性高分子材料及びカチオン性高分子材料を含む被覆材料層
から構成された正極材料から成る。
【発明の効果】
【０００９】
本開示のマグネシウム二次電池用の正極材料、および、本開示のマグネシウム二次電池の正極部材を構成する正極材料（以下、これらの正極材料を総称して、『本開示の正極材料等』と呼ぶ場合がある）は、多孔質炭素材料、及び、硫黄又は硫黄化合物によって構成された複合材料、並びに、アニオン性高分子材料及びカチオン性高分子材料を含む被覆材料層から構成されている。そして、被覆材料層は、マグネシウムイオン（Ｍｇ+2）を容易に通過させることができるにも拘わらず、ポリスルフィドアニオンとして硫黄の溶出を防止または抑制することができる結果、高いエネルギー密度、サイクル特性に優れたマグネシウム二次電池の実現が可能となる。尚、本明細書に記載された効果はあくまで例示であって限定されるものでは無く、また、付加的な効果があってもよい。
【図面の簡単な説明】
【００１０】
【図１】図１は、実施例１のマグネシウム二次電池用の正極材料の模式的（概念的）な断面図である。
【図２】図２は、実施例１及び比較例１の正極材料の製造工程におけるゼータ電位の測定結果を示すグラフである。
【図３】図３は、実施例１の正極材料のＳＥＭ写真である。
【図４】図４は、実施例１の正極材料のＥＤＳ測定における炭素（Ｃ）原子の測定結果を示す写真である。
【図５】図５は、実施例１の正極材料のＥＤＳ測定におけるマグネシウム（Ｍｇ）原子の測定結果を示す写真である。
【図６】図６は、実施例１の正極材料のＥＤＳ測定における硫黄（Ｓ）原子の測定結果を示す写真である。
【図７】図７は、実施例１の正極材料のＩＲ測定結果を示すグラフである。
【図８】図８は、実施例１のマグネシウム二次電池の模式的な分解図である。
【図９】図９は、実施例１のマグネシウム二次電池の充放電曲線を示すグラフである。
【図１０】図１０は、実施例２の電気化学デバイス（キャパシタ）の模式的な断面図である。
【図１１】図１１は、実施例２の電気化学デバイス（空気電池）の概念図である。
【図１２】図１２は、実施例２の電気化学デバイス（燃料電池）の概念図である。
【図１３】図１３は、実施例３におけるマグネシウム二次電池（円筒型のマグネシウム二次電池）の模式的な断面図である。
【図１４】図１４は、実施例３におけるマグネシウム二次電池（平板型のラミネートフィルム型マグネシウム二次電池）の模式的な断面図である。
【図１５】図１５は、実施例１において説明した本開示のマグネシウム二次電池を電池パックに適用した場合の実施例３における回路構成例を示すブロック図である。
【図１６】図１６Ａ、図１６Ｂ及び図１６Ｃは、それぞれ、実施例３における本開示の適用例（電動車両）の構成を表すブロック図、実施例３における本開示の適用例（電力貯蔵システム）の構成を表すブロック図、及び、実施例３における本開示の適用例（電動工具）の構成を表すブロック図である。
【図１７】図１７は、本開示の電気化学デバイス（電池）の概念図である。
【図１８】図１８は、実施例１及び比較例１の正極材料の製造スキームを示す図である。
【図１９】図１９は、図１８に引き続き、実施例１及び比較例１の正極材料の製造スキームを示す図である。
【図２０】図２０は、図１９に引き続き、実施例１及び比較例１の正極材料の製造スキームを示す図である。
【図２１】図２１は、図２０に引き続き、実施例１及び比較例１の正極材料の製造スキームを示す図である。
【発明を実施するための形態】
【００１１】
以下、図面を参照して、実施例に基づき本開示を説明するが、本開示は実施例に限定されるものではなく、実施例における種々の数値や材料は例示である。尚、説明は、以下の順序で行う。
１．本開示のマグネシウム二次電池及びマグネシウム二次電池用の正極材料、ならびに全般に関する説明
２．実施例１（本開示のマグネシウム二次電池及びマグネシウム二次電池用の正極材料）
３．実施例２（実施例１の変形）
４．実施例３（実施例１のマグネシウム二次電池の応用例）
５．その他
【００１２】
〈本開示のマグネシウム二次電池及びマグネシウム二次電池用の正極材料、ならびに全般に関する説明〉
本開示の正極材料等において、複合材料においては、硫黄又は硫黄化合物の粒子の内部に多孔質炭素材料が分散している形態とすることができる。この場合、複合材料においては、硫黄又は硫黄化合物の粒子が、多孔質炭素材料の有する細孔の内部に侵入している形態とすることができる。あるいは又、本開示の正極材料等にあっては、複合材料においては、層状の硫黄又は硫黄化合物の粒子の内部に多孔質炭素材料が分散している形態とすることができる。
【００１３】
上記の好ましい形態を含む本開示の正極材料等において、カチオン性高分子材料は、下記のカチオン性官能基を少なくとも１種類、有する形態とすることができる。
【００１４】
2019004220.tif 000003
但し、Ｒ1，Ｒ2，Ｒ3，Ｒ4，Ｒ5及びＲ6は、それぞれ、独立に、水素、ハロゲン、アルキル基、アミノ基、ニトロ基、シアノ基、ヒドロシル基、サルフェート基、スルホネート基及びカルボニル基から成る群から選択される。
【００１５】
あるいは又、上記の好ましい形態を含む本開示の正極材料等において、カチオン性高分子材料は、ポリジアリルジメチルアンモニウムクロライド（oly(diallyldimethylammonium chloride)，ＰＤＡＤＭＡＣ）から成る形態とすることができる。
【００１６】
更には、上記の好ましい形態を含む本開示の正極材料等において、アニオン性高分子材料は、下記のアニオン性官能基を有する形態とすることができる。
【００１７】
2019004220.tif 000004
但し、Ｒは、パーフルオロアルキル基、アルキル基、フェニル基及びエーテルから成る群から選択される。
【００１８】
あるいは又は、上記の好ましい形態を含む本開示の正極材料等において、アニオン性高分子材料は、パーフルオロカーボン材料から成る形態とすることができる。この場合、アニオン性高分子材料は、テトラフルオロエチレンと、パーフルオロ（２−フルオロスルフォニルエトキシ）プロピルビニルエステルとの共重合体から成る形態とすることができる。
尚、この材料は、ナフィオン（Nafion、登録商標）として市販されている。
【００１９】
あるいは又、本開示の正極材料等において、アニオン性高分子材料は、マグネシウムイオン（Ｍｇ+2）を選択的に通過させることができるアニオン性高分子材料とすることが好ましい。云い換えれば、アニオン性高分子材料は、マグネシウムイオン（Ｍｇ+2）伝導性を有するアニオン性高分子材料とすることが好ましい。また、アニオン性高分子材料は、解離度の高い（即ち、マグネシウムを解離し易い）官能基を有する材料が好ましい。アニオン性高分子材料で複合材料を被覆する際、スルホン酸等をドープしてもよい。カチオン性高分子材料は、ポリスルフィドイオン（Ｓn-）を電気的に吸着することができるカチオン性高分子材料とすることが好ましい。また、カチオン性高分子材料は、カチオン密度が高く、酸素等のマイナスに分極した原子が少ない材料であることが望ましい。
【００２０】
更には、上記説明した好ましい形態または構成を含む本開示の正極材料等において、被覆材料層の表面には炭素粒子が付着している形態とすることができる。
【００２１】
上記説明した好ましい形態または構成を含む本開示の正極材料等において、多孔質炭素材料および／または炭素粒子は、如何なる多孔質炭素材料から構成されていてもよい。そのような多孔質炭素材料および炭素粒子としては、例えば、ヤシガラや石油ピッチを原料とした活性炭、籾殻等の植物由来の原料から得られる多孔質炭素材料（特開２００８−２７３８１６号公報参照）、黒鉛、カーボンブラックあるいはケッチェンブラック等の炭素材料、難黒鉛化炭素材料（ハードカーボン）、易黒鉛化炭素（ソフトカーボン）、および／または黒鉛化炭素材料を挙げることができる。多孔質炭素材料は複合材料に導電性を付与するし、被覆材料層表面に付着した炭素粒子は正極材料に導電性を付与する。
【００２２】
また、多孔質炭素材料を被覆する硫黄として、Ｓ8硫黄、不溶性硫黄、コロイダル硫黄又は多硫化物を挙げることができるし、硫黄化合物として有機硫黄化合物（ジスルフィド化合物やトリスルフィド化合物等）を挙げることができる。硫黄又は硫黄化合物は、多孔質炭素材料の表面と接するだけでなく、多孔質炭素材料の有する細孔内にも侵入している。即ち、硫黄あるいは硫黄化合物の粒子の内部に多孔質炭素材料の粒子が分散しており、硫黄あるいは硫黄化合物は多孔質炭素材料の有する細孔の内部にも侵入している。あるいは又、硫黄あるいは硫黄化合物は層状となっており、この層状の硫黄あるいは硫黄化合物の内部に多孔質炭素材料の粒子が分散しており、硫黄あるいは硫黄化合物は多孔質炭素材料の有する細孔の内部にも侵入している。正極活物質層は、硫黄あるいは硫黄化合物の粒子の集合体から構成され、あるいは又、層状の硫黄あるいは硫黄化合物から構成されている。
【００２３】
正極部材は、正極活物質層から構成されていてもよいし、あるいは又、正極集電体、及び、正極集電体上（正極集電体の片面上あるいは両面上）に形成された正極活物質層から構成されていてもよい。
【００２４】
電解液は、溶媒、及び、溶媒に溶解したマグネシウム塩から成る形態とすることができる。電解液を構成する溶媒としてスルホンを挙げることができる。その他、電解液を構成する溶媒としては、エーテル、広くは、非プロトン溶媒を挙げることもできる。
【００２５】
即ち、本開示のマグネシウム二次電池における電解液は、例えば、スルホン、及び、スルホンに溶解したマグネシウム塩を含んでいる形態とすることができる。尚、このような形態を、便宜上、『本開示の第１の形態に係る電解液』と呼ぶ。
【００２６】
マグネシウム塩は、ＭｇＸn（但し、ｎは１又は２であり、Ｘは、１価又は２価のアニオン）から成る形態とすることができる。この場合、Ｘは、ハロゲンを含む分子、−ＳＯ4、−ＮＯ3、又は、ヘキサアルキルジシアジド基から成る形態とすることができる。具体的には、ハロゲンを含む分子（ハロゲン化物）は、ＭｇＸ2（Ｘ＝Ｆ，Ｃｌ，Ｂｒ，Ｉ）から成る形態とすることができる。より具体的には、フッ化マグネシウム（ＭｇＦ2）、塩化マグネシウム（ＭｇＣｌ2）、臭化マグネシウム（ＭｇＢｒ2）、および／またはヨウ化マグネシウム（ＭｇＩ2）を挙げることができる。あるいは又、マグネシウム塩は、ＭｇＣｌ2及びＭｇ（ＴＦＳＩ）2［マグネシウムビストリフルオロメタンスルホニルイミド］の混合系、過塩素酸マグネシウム（Ｍｇ（ＣｌＯ4）2）、硝酸マグネシム（Ｍｇ（ＮＯ3）2）、硫酸マグネシム（ＭｇＳＯ4）、酢酸マグネシウム（Ｍｇ（ＣＨ3ＣＯＯ）2）、トリフルオロ酢酸マグネシウム（Ｍｇ（ＣＦ3ＣＯＯ）2）、テトラフルオロホウ酸マグネシウム（Ｍｇ（ＢＦ4）2）、テトラフェニルホウ酸マグネシウム（Ｍｇ（Ｂ（Ｃ6Ｈ5）4）2）、ヘキサフルオロリン酸マグネシウム（Ｍｇ（ＰＦ6）2）、ヘキサフルオロヒ酸マグネシウム（Ｍｇ（ＡｓＦ6）2）、パーフルオロアルキルスルホン酸マグネシウム（（Ｍｇ（Ｒf1ＳＯ3）2）、但し、Ｒf1はパーフルオロアルキル基）、パーフルオロアルキルスルホニルイミド酸マグネシウム（Ｍｇ（（Ｒf2ＳＯ2）2Ｎ）2、但し、Ｒf2はパーフルオロアルキル基）、及び、ヘキサアルキルジシアジドマグネシウム（（Ｍｇ（ＨＲＤＳ）2）、但し、Ｒはアルキル基）から成る群より選択された少なくとも１種類のマグネシウム塩である形態とすることができる。尚、上記のフッ化マグネシウムから（Ｍｇ（ＨＲＤＳ）2）までに挙げたマグネシウム塩を、便宜上、『マグネシウム塩−Ａ』と呼ぶ。マグネシウム塩−Ａにおいて、マグネシウム塩に対するスルホンのモル比は、例えば、４以上、３５以下とすることが好ましく、６以上、１６以下とすることがより好ましく、７以上、９以下とすることが一層好ましいが、これらに限定されるものではない。
【００２７】
あるいは又、本開示の第１の形態に係る電解液におけるマグネシウム塩として、水素化ホウ素マグネシウム（Ｍｇ（ＢＨ4）2）を挙げることができる。このように、使用するマグネシウム塩が、水素化ホウ素マグネシウム（Ｍｇ（ＢＨ4）2）から成り、ハロゲン原子を含まないと、マグネシウム二次電池を構成する各種部材を耐食性の高い材料から作製する必要が無くなる。尚、このような電解液は、水素化ホウ素マグネシウムをスルホンに溶解させることによって製造することができる。水素化ホウ素マグネシウム（Ｍｇ（ＢＨ4）2）から成るマグネシウム塩を、便宜上、『マグネシウム塩−Ｂ』と呼ぶ。このような本開示における電解液は、スルホンから成る溶媒にマグネシウム塩−Ｂが溶解したマグネシウムイオン含有非水系電解液である。電解液中のマグネシウム塩−Ｂに対するスルホンのモル比は、例えば、５０以上、１５０以下であり、典型的には、６０以上、１２０以下であり、好ましくは、６５以上、７５以下であるが、これに限定するものではない。
【００２８】
本開示の第１の形態に係る電解液におけるスルホンは、典型的には、Ｒ1Ｒ2ＳＯ2（式中、Ｒ1およびＲ2は、それぞれ独立してアルキル基を表す）で表されるアルキルスルホン又はアルキルスルホン誘導体である。ここで、Ｒ1およびＲ2の種類（炭素数及び組み合わせ）は特に限定されず、必要に応じて選ばれる。Ｒ1およびＲ2の各々の炭素数は好適には４以下である。また、Ｒ1の炭素数とＲ2の炭素数との和は、好適には４以上、７以下であるが、これに限定されるものではない。Ｒ1およびＲ2は、それぞれ独立して、例えば、メチル基、エチル基、ｎ−プロピル基、ｉ−プロピル基、ｎ−ブチル基、ｉ−ブチル基、ｓ−ブチル基、および／または、ｔ−ブチル基等である。アルキルスルホンとして、具体的には、ジメチルスルホン（ＤＭＳ）、メチルエチルスルホン（ＭＥＳ）、メチル−ｎ−プロピルスルホン（ＭｎＰＳ）、メチル−ｉ−プロピルスルホン（ＭｉＰＳ）、メチル−ｎ−ブチルスルホン（ＭｎＢＳ）、メチル−ｉ−ブチルスルホン（ＭｉＢＳ）、メチル−ｓ−ブチルスルホン（ＭｓＢＳ）、メチル−ｔ−ブチルスルホン（ＭｔＢＳ）、エチルメチルスルホン（ＥＭＳ）、ジエチルスルホン（ＤＥＳ）、エチル−ｎ−プロピルスルホン（ＥｎＰＳ）、エチル−ｉ−プロピルスルホン（ＥｉＰＳ）、エチル−ｎ−ブチルスルホン（ＥｎＢＳ）、エチル−ｉ−ブチルスルホン（ＥｉＢＳ）、エチル−ｓ−ブチルスルホン（ＥｓＢＳ）、エチル−ｔ−ブチルスルホン（ＥｔＢＳ）、ジ−ｎ−プロピルスルホン（ＤｎＰＳ）、ジ−ｉ−プロピルスルホン（ＤｉＰＳ）、ｎ−プロピル−ｎ−ブチルスルホン（ｎＰｎＢＳ）、ｎ−ブチルエチルスルホン（ｎＢＥＳ）、ｉ−ブチルエチルスルホン（ｉＢＥＳ）、ｓ−ブチルエチルスルホン（ｓＢＥＳ）及びジ−ｎ−ブチルスルホン（ＤｎＢＳ）から成る群より選ばれた少なくとも１種類のアルキルスルホンを挙げることができる。また、アルキルスルホン誘導体として、エチルフェニルスルホン（ＥＰｈＳ）を挙げることができる。そして、これらのスルホンの内でも、ＥｎＰＳ、ＥｉＰＳ、ＥｓＢＳ及びＤｎＰＳから成る群より選ばれた少なくとも１種類が好ましい。
【００２９】
あるいは又、本開示における電解液は、エーテル（広くは、非プロトン溶媒）、及び、エーテル（非プロトン溶媒）に溶解したマグネシウム塩を含んでいる形態とすることができる。尚、このような形態を、便宜上、『本開示の第２の形態に係る電解液』と呼ぶ。
【００３０】
エーテルは、環状エーテルおよび／または直鎖エーテルから成る形態とすることができる。具体的には、環状エーテルとして、テトラヒドロフラン（ＴＨＦ）、ジオキソラン、ジオキサン、エポキシド類及びフラン類から成る群より選択された少なくとも１種類の環状エーテルを挙げることができる。直鎖エーテルとして、ジアルキルグリコールエーテルを挙げることができる。更には、ジアルキルグリコールエーテルとしては、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル及びトリエチレングリコールブチルメチルエーテルから成る群より選択された少なくとも１種類のジアルキルグリコールエーテルを挙げることができるが、これらに限定するものではない。
【００３１】
そして、この場合、マグネシウム塩は、Ｍｇ（ＡｌＣｌ3Ｒ1）2、又は、Ｍｇ（ＡｌＣｌ2Ｒ2Ｒ3 ）2（但し、Ｒ1，Ｒ2およびＲ3は、それぞれ独立してアルキル基である）から成る形態とすることができる。Ｒ1、Ｒ2およびＲ3の種類（炭素数及び組み合わせ）は特に限定されず、必要に応じて選ばれる。Ｒ1、Ｒ2およびＲ3の各々の炭素数は、好ましくは４以下であるが、これに限定するものではない。また、Ｒ2の炭素数とＲ3の炭素数との和は、好ましくは、４以上、７以下であるが、これに限定するものではない。Ｒ1、Ｒ2およびＲ3の各々として、例えば、メチル基、エチル基、ｎ−プロピル基、ｉ−プロピル基、ｎ−ブチル基、ｉ−ブチル基、ｓ−ブチル基および／またはｔ−ブチル基を挙げることができる。
【００３２】
あるいは又、本開示における電解液は、スルホン及び非極性溶媒から成る溶媒、並びに、溶媒に溶解したマグネシウム塩−Ａを有する。
【００３３】
非極性溶媒は、必要に応じて選ばれるが、好適には、比誘電率及びドナー数がいずれも２０以下である非水系溶媒である。非極性溶媒として、より具体的には、例えば、芳香族炭化水素、エーテル、ケトン、エステル及び鎖状炭酸エステルから成る群より選ばれた少なくとも１種類の非極性溶媒を挙げることができる。芳香族炭化水素として、例えば、トルエン、ベンゼン、ｏ−キシレン、ｍ−キシレン、ｐ−キシレンおよび／または１−メチルナフタレン等を挙げることができる。エーテルとして、例えば、ジエチルエーテルおよび／またはテトラヒドロフラン等を挙げることができる。ケトンとして、例えば、４−メチル−２−ペンタノン等を挙げることができる。エステルとして、例えば、酢酸メチルおよび／または酢酸エチル等を挙げることができる。鎖状炭酸エステルとして、例えば、炭酸ジメチル、炭酸ジエチルおよび／または炭酸エチルメチル等を挙げることができる。
【００３４】
スルホン及びマグネシウム塩−Ａについては、上述したとおりである。また、必要に応じて、電解液に上述した添加剤を加えてもよい。そして、マグネシウム塩−Ａに対するスルホンのモル比は、例えば、４以上、２０以下とすることがより好ましく、６以上、１６以下とすることがより好ましく、７以上、９以下とすることが一層好ましいが、これらに限定されるものではない。
【００３５】
あるいは又、溶媒として、その他、例えば、エチレンカーボネート、プロピレンカーボネート、ジメチルカーボネート、ジエチルカーボネート、エチルメチルカーボネート、メチルプロピルカーボネート、アセトニトリル、ジメトキシエタン、ジエトキシエタン、ビニレンカーボネート、γ−ブチロラクトンおよび／またはテトラヒドロフランを挙げることができ、これらの内、１種類を単独で用いてもよく、２種類以上を混合して用いてもよい。
【００３６】
あるいは又、溶媒は、直鎖エーテルから構成されていることが好ましい。直鎖エーテルの具体例として、エチレングリコールジメチルエーテル（ジメトキシエタン）、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテルおよび／またはトリエチレングリコールブチルメチルエーテルを挙げることができるが、中でも、エチレングリコールジメチルエーテル（ジメトキシエタン，ＤＭＥ）を用いることが好ましい。
【００３７】
電解質層を、本開示における電解液、及び、電解液を保持する保持体から成る高分子化合物から構成することもできる。高分子化合物は、電解液によって膨潤されるものであってもよい。この場合、電解液により膨潤された高分子化合物はゲル状であってもよい。高分子化合物として、例えば、ポリアクリロニトリル、ポリフッ化ビニリデン、フッ化ビニリデンとヘキサフルオロプロピレンとの共重合体、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレンおよび／またはポリカーボネートを挙げることができる。特に、電気化学的な安定性の観点から、ポリアクリロニトリル、ポリフッ化ビニリデン、ポリヘキサフルオロプロピレンおよび／またはポリエチレンオキサイドが好ましい。電解質層を、固体電解質層とすることもできる。
【００３８】
上記説明した好ましい形態を含む本開示のマグネシウム二次電池にあっては、中でも、マグネシウム塩は塩化マグネシウムから成り、電解液はエチル−ｎ−プロピルスルホン（ＥｎＰＳ）を含むことが、より好ましい。
【００３９】
本開示のマグネシウム二次電池において、正極集電体は、例えば、ニッケル、ステンレス鋼、銅および／もしくはモリブデン等の金属箔あるいは合金箔、金属板、合金板、金属メッシュ、合金製メッシュまたは炭素繊維やカーボンシート等の炭素材料等から成る。但し、前述したとおり、正極部材は、正極集電体を備えず、正極活物質層（層状の正極活物質）のみから成る構造とすることもできる。正極活物質層には、必要に応じて導電助剤及び結着剤の内の少なくとも１種類が含まれていてもよい。
【００４０】
負極部材は、マグネシウム又はマグネシウム化合物を含む。具体的には、負極部材は、マグネシウム（マグネシウム金属単体）、マグネシウム合金あるいはマグネシウム化合物から成る。あるいは又、負極部材を構成する負極集電体の表面に負極活物質層が形成された構造とすることもでき、この場合、負極活物質層は、マグネシウムイオン伝導性を有する層から構成され、具体的には、負極活物質層を構成する材料として、マグネシウム（Ｍｇ）系材料を挙げることができ、更には、炭素（Ｃ）、酸素（Ｏ）、硫黄（Ｓ）及びハロゲンを少なくとも含んでいてもよい。このような負極活物質層は、４０ｅＶ以上、６０ｅＶ以下の範囲にマグネシウム由来の単一のピークを有することが好ましい。ハロゲンとして、例えば、フッ素（Ｆ）、塩素（Ｃｌ）、臭素（Ｂｒ）及びヨウ素（Ｉ）から成る群より選ばれた少なくとも１種類を挙げることができる。そして、この場合、負極活物質層の表面から２×１０-7ｍまでの深さに亙り、４０ｅＶ以上、６０ｅＶ以下の範囲にマグネシウム由来の単一のピークを有することがより好ましい。負極活物質層が、その表面から内部に亙り、良好な電気化学的活性を示すからである。また、同様の理由から、マグネシウムの酸化状態が、負極活物質層の表面から深さ方向に２×１０-7ｍに亙りほぼ一定であることが好ましい。ここで、負極活物質層の裏面とは、負極活物質層の両面の内、負極集電体と負極活物質層の界面を構成する側の面を意味し、負極活物質層の表面とは、負極活物質層の裏面とは反対側の面を意味する。負極活物質層が上記の元素を含んでいるか否かはＸＰＳ（X-ray Photoelectron Spectroscopy）法に基づき確認することができる。また、負極活物質層が上記ピークを有すること、及び、マグネシウムの酸化状態も、ＸＰＳ法に基づき、同様に確認することができる。負極活物質層には、必要に応じて導電助剤及び結着剤の内の少なくとも１種類が含まれていてもよい。負極部材は、例えば、板状材料あるいは箔状材料から作製されるが、これに限定するものではなく、粉末を用いて形成（賦形）することも可能である。上述したとおり、負極部材は負極集電体を備えていてもよい。
負極集電体を構成する材料としては、銅、ニッケル、ステンレス鋼、モリブデン、マグネシウムおよび／またはマグネシウム化合物等の金属箔あるいは合金箔、金属板、および合金板を挙げることができる。
【００４１】
正極活物質層あるいは負極活物質層に含まれる導電助剤として、例えば、黒鉛、炭素繊維、カーボンブラック、カーボンナノチューブ等の炭素材料を挙げることができ、これらの１種類又が２種類以上を混合して用いることができる。炭素繊維として、例えば、気相成長炭素繊維（Vapor Growth Carbon Fiber：ＶＧＣＦ）等を用いることができる。カーボンブラックとして、例えば、アセチレンブラックおよび／またはケッチェンブラック等を用いることができる。カーボンナノチューブとして、例えば、シングルウォールカーボンナノチューブ（ＳＷＣＮＴ）および／またはダブルウォールカーボンナノチューブ（ＤＷＣＮＴ）等のマルチウォールカーボンナノチューブ（ＭＷＣＮＴ）等を用いることができる。導電性が良好な材料であれば、炭素材料以外の材料を用いることもでき、例えば、Ｎｉ粉末のような金属材料、導電性高分子材料等を用いることもできる。正極活物質層あるいは負極活物質層に含まれ結着剤として、例えば、ポリフッ化ビニリデン（ＰＶｄＦ）および／またはポリテトラフルオロエチレン（ＰＴＦＥ）等のフッ素系樹脂、ポリビニルアルコール（ＰＶＡ）系樹脂、ならびに／またはスチレン−ブタジエン共重合ゴム（ＳＢＲ）系樹脂等の高分子樹脂を用いることができる。また、結着剤として導電性高分子を用いてもよい。導電性高分子として、例えば、置換又は無置換のポリアニリン、ポリピロール、ポリチオフェン、および／または、これらから選ばれた１種類又は２種類から成る（共）重合体等を用いることができる。
【００４２】
正極部材と負極部材とは、両極の接触による短絡を防止しつつ、マグネシウムイオンを通過させる無機セパレータあるいは有機セパレータによって分離されている。無機セパレータとして、例えば、ガラスフィルターおよび／またはグラスファイバーを挙げることができる。有機セパレータとして、例えば、ポリテトラフルオロエチレン、ポリプロピレンおよび／またはポリエチレン等から成る合成樹脂製の多孔質膜を挙げることができ、これらの２種類以上の多孔質膜を積層した構造とすることもできる。中でも、ポリオレフィン製の多孔質膜は短絡防止効果に優れ、且つ、シャットダウン効果による電池の安全性向上を図ることができるので好ましい。
【００４３】
以上に説明した構成を有するマグネシウム二次電池においては、電気化学デバイス（電池）の概念図を図１７に示すように、充電時、マグネシウムイオン（Ｍｇ+2）が正極部材１６から電解液１８を通って負極部材１７に移動することにより電気エネルギーを化学エネルギーに変換して蓄電する。放電時には、負極部材１７から電解液１８を通って正極部材１６にマグネシウムイオンが戻ることにより電気エネルギーを発生させる。
【００４４】
本開示のマグネシウム二次電池は、例えば、ノート型パーソナルコンピュータ、ＰＤＡ（携帯情報端末）、携帯電話、スマートフォン、コードレス電話の親機や子機、ビデオムービー、デジタルスチルカメラ、電子書籍、電子辞書、携帯音楽プレイヤー、ラジオ、ヘッドホン、ゲーム機、ナビゲーションシステム、メモリーカード、心臓ペースメーカー、補聴器、電動工具、電気シェーバー、冷蔵庫、エアコンディショナー、テレビジョン受像機、ステレオ、温水器、電子レンジ、食器洗浄器、洗濯機、乾燥機、照明機器、玩具、医療機器、ＩｏＴ機器やＩｏＴ端末、ロボット、ロードコンディショナー、信号機、鉄道車両、ゴルフカート、電動カート、電気自動車（ハイブリッド自動車を含む）等の駆動用電源又は補助用電源として使用することができる。また、住宅をはじめとする建築物又は発電設備用の電力貯蔵用電源等に搭載し、あるいは、これらに電力を供給するために使用することができる。電気自動車において、電力を供給することにより電力を駆動力に変換する変換装置は、一般的にはモータである。車両制御に関する情報処理を行う制御装置（制御部）としては、マグネシウム二次電池の残量に関する情報に基づき、電池残量表示を行う制御装置等が含まれる。また、マグネシウム二次電池を、所謂スマートグリッドにおける蓄電装置において用いることもできる。このような蓄電装置は、電力を供給するだけでなく、他の電力源から電力の供給を受けることにより蓄電することができる。他の電力源としては、例えば、火力発電、原子力発電、水力発電、太陽電池、風力発電、地熱発電、燃料電池（バイオ燃料電池を含む）等を用いることができる。
【００４５】
二次電池、二次電池に関する制御を行う制御手段（制御部）、及び、二次電池を内包する外装を有する電池パックにおける二次電池に、上記の各種の好ましい形態、構成を含む本開示のマグネシウム二次電池を適用することができる。この電池パックにおいて、制御手段は、例えば、二次電池に関する充放電、過放電又は過充電の制御を行う。
【００４６】
二次電池から電力の供給を受ける電子機器における二次電池に、上記の各種の好ましい形態、構成を含む本開示のマグネシウム二次電池を適用することができる。
【００４７】
二次電池から電力の供給を受けて車両の駆動力に変換する変換装置、及び、二次電池に関する情報に基づいて車両制御に関する情報処理を行う制御装置（制御部）を有する電動車両における二次電池に、上記の各種の好ましい形態、構成を含む本開示のマグネシウム二次電池を適用することができる。この電動車両において、変換装置は、典型的には、マグネシウム二次電池から電力の供給を受けてモータを駆動させ、駆動力を発生させる。モータの駆動には、回生エネルギーを利用することもできる。また、制御装置（制御部）は、例えば、マグネシウム二次電池の電池残量に基づいて車両制御に関する情報処理を行う。この電動車両には、例えば、電気自動車、電動バイク、電動自転車、鉄道車両等の他、所謂ハイブリッド車が含まれる。
【００４８】
二次電池から電力の供給を受け、及び／又は、電力源から二次電池に電力を供給するように構成された電力システムにおける二次電池に、上記の各種の好ましい形態、構成を含む本開示のマグネシウム二次電池を適用することができる。この電力システムは、およそ電力を使用するものである限り、どのような電力システムであってもよく、単なる電力装置も含む。この電力システムは、例えば、スマートグリッド、家庭用エネルギー管理システム（ＨＥＭＳ）、車両等を含み、蓄電も可能である。
【００４９】
二次電池を有し、電力が供給される電子機器が接続されるように構成された電力貯蔵用電源における二次電池に、上記の各種の好ましい形態、構成を含む本開示のマグネシウム二次電池を適用することができる。この電力貯蔵用電源の用途は問わず、基本的にはどのような電力システム又は電力装置にも用いることができるが、例えば、スマートグリッドに用いることができる。
【００５０】
本開示のマグネシウム二次電池用の正極材料は、マグネシウム二次電池に適用することができるだけでなく、各種センサ等の電気化学デバイスに適用することもできる。キャパシタは、正極、負極、及び、正極と負極に挟まれ、電解液が含浸されたセパレータを備えている。
【実施例１】
【００５１】
実施例１は、本開示のマグネシウム二次電池及びマグネシウム二次電池用の正極材料（以下、単に、『正極材料』と呼ぶ）に関する。図１に模式的（概念的）な断面図を示す実施例１の正極材料１０は、
多孔質炭素材料１３、及び、硫黄又は硫黄化合物（具体的には、例えば、硫黄Ｓ8１２）によって構成された複合材料（複合部材）１１、並びに、
アニオン性高分子材料及びカチオン性高分子材料を含む被覆材料層１４、
を有する。また、被覆材料層１４の表面に炭素粒子１５が付着している。【００５２】
複合材料１１においては、硫黄又は硫黄化合物の粒子の内部に多孔質炭素材料１３が分散しており、更には、複合材料１１においては、硫黄又は硫黄化合物の粒子が、多孔質炭素材料１１の有する細孔の内部に侵入している。あるいは又、複合材料においては、層状の硫黄又は硫黄化合物の粒子の内部に多孔質炭素材料１３が分散している。あるいは又、これらの状態が混在している。【００５３】
より具体的には、硫黄１２の粒子の内部に多孔質炭素材料１３の粒子が分散しており、硫黄１２は多孔質炭素材料１３の有する細孔の内部にも侵入している。あるいは、硫黄は層状となっており、この層状の硫黄の内部に多孔質炭素材料の粒子が分散しており、硫黄は多孔質炭素材料の有する細孔の内部にも侵入している（図示せず）。図１においては、硫黄１２の粒子の内部に多孔質炭素材料１３の粒子が均一に分散されているように図示しているが、実際には、ランダムに分散していてもよい。また、硫黄１２の粒子の形状を球状に図示しているが、実際には、種々の形状を取り得る。更には、被覆材料層１４が硫黄１２の粒子を均一に被覆しているように図示しているが、実際には、被覆材料層１４は硫黄１２の粒子を不均一に被覆していてもよい。また、被覆材料層１４の表面に炭素粒子１５が均一に付着しているように図示しているが、実際には、ランダムに付着していてもよい。【００５４】
ここで、多孔質炭素材料１３及び炭素粒子１５はケッチェンブラックから成る。また、アニオン性高分子材料は、パーフルオロカーボン材料、具体的には、テトラフルオロエチレンと、パーフルオロ（２−フルオロスルフォニルエトキシ）プロピルビニルエステルとの共重合体（ナフィオン）から成る。更には、カチオン性高分子材料は、ポリジアリルジメチルアンモニウムクロライド（ＰＤＡＤＭＡＣ）から成る。【００５５】
あるいは又、カチオン性高分子材料は、下記のカチオン性官能基を少なくとも１種類、有する構成とすることができるし、アニオン性高分子材料は、下記のアニオン性官能基を有する構成とすることができる。あるいは又、アニオン性高分子材料は、マグネシウムイオン（Ｍｇ+2）を選択的に通過させることができるアニオン性高分子材料、云い換えれば、マグネシウムイオン（Ｍｇ+2）伝導性を有するアニオン性高分子材料とすることが好ましいし、カチオン性高分子材料は、ポリスルフィドイオン（Ｓn-）を電気的に吸着することができるカチオン性高分子材料とすることが好ましい。【００５６】
2019004220.tif 000005
但し、Ｒ1，Ｒ2，Ｒ3，Ｒ4，Ｒ5及びＲ6は、それぞれ、独立に、水素、ハロゲン、アルキル基、アミノ基、ニトロ基、シアノ基、ヒドロシル基、サルフェート基、スルホネート基及びカルボニル基から成る群から選択される。【００５７】
2019004220.tif 000006
但し、Ｒは、パーフルオロアルキル基、アルキル基、フェニル基及びエーテルから成る群から選択される。【００５８】
また、図８に実施例１のマグネシウム二次電池の模式的な分解図を示すように、実施例１のマグネシウム二次電池２０は、
少なくとも正極活物質層２３Ｂを備えた正極部材２３（実施例１にあっては、具体的には、正極集電体２３Ａ及び正極活物質層２３Ｂを備えた正極部材２３）、
正極部材２３（より具体的には、正極活物質層２３Ｂ）に対向して配設されたセパレータ２４、
セパレータ２４に対向して配設されたマグネシウム又はマグネシウム化合物を含む負極部材２５、ならびに、
マグネシウム塩を含む電解液、
を備えたマグネシウム二次電池である。そして、正極活物質層２３Ａは、上述した実施例１の正極材料１０（具体的には、正極材料１０の集合体、あるいは又、層状の硫黄）から成る。【００５９】
電解液は、溶媒、及び、溶媒に溶解したマグネシウム塩から成る。電解液を構成する溶媒としてスルホンを挙げることができるし、その他、エーテル、広くは、非プロトン溶媒を挙げることもできる。実施例１において、具体的には、電解液は、スルホン、及び、スルホンに溶解したマグネシウム塩を含んでいる。ここで、マグネシウム塩は塩化マグネシウム（ＭｇＣｌ2）から成り、電解液を構成するスルホンはエチル−ｎ−プロピルスルホン（ＥｎＰＳ）を含む。【００６０】
以下に説明する方法に基づき正極材料を製造した。【００６１】
〈官能基化された多孔質炭素材料の調製〉（正極材料の製造スキームを示す図１８参照）  ２９２ミリリットルの６０％硝酸と２０８ミリリットルの蒸留水とを混合した混合液に、１．２５グラムのケッチェンブラック（ライオン株式会社製ＥＣＰ６００ＪＤ）を投入した。次いで、この混合液を、１リットルのナス型フラスコ内で、７０゜Ｃにて３日間、加熱、撹拌した後、遠心分離（１２０００ｒｐｍ、１分間）を行い、上澄みを取り除いた。次いで、５００ミリリットルの蒸留水を用いて、５回、洗浄処理することによって、官能基化された多孔質炭素材料を得た。【００６２】
〈複合材料の調製〉（正極材料の製造スキームを示す図１９参照）
２５グラムのチオ硫酸ナトリウムを７５０ミリリットルの蒸留水に溶かした溶液に、１７．５ミリリットルのポリ（３，４−エチレンジオキシチオフェン）／ポリスチレンスルホン酸［ＰＥＤＯＴ／ＰＳＳ］を加えて、スターラを用いて撹拌し、混合液（『混合液−Ａ』と呼ぶ）を得た。尚、ＰＥＤＯＴ／ＰＳＳは、複合材料に導電性を付与するために添加する。次いで、２リットルのビーカーを用いて、７８．５グラムの蓚酸を１．２２リットルの蒸留水に加えて溶かし、上記の官能基化された多孔質炭素材料溶液（３ミリグラム／蒸留水１リットル）の３０ミリリットルを分散させた後、混合液−Ａを素早く添加し、室温にて、３時間、スターラを用いて激しく撹拌した後、５分間、超音波処理を行い、次いで、遠心分離（３０００ｒｐｍ、５分間）を行い、上澄みを取り除いた。次いで、２リットルの蒸留水を用いて、５回、洗浄処理することで、多孔質炭素材料が硫黄Ｓ8で被覆された複合材料を得ることができた。収量は５．０７グラムであった。【００６３】
〈複合材料のカチオン性高分子材料による第１回目の被覆〉（正極材料の製造スキームを示す図２０参照）
硝酸リチウム３．４５グラムを５００ミリリットルの蒸留水に溶かした溶液（『水溶液−Ａ』と呼ぶ）中に３ミリリットルのＰＤＡＤＭＡＣを加えて、５分間、スターラを用いて撹拌した。次いで、５．０７グラムの複合材料を添加して、１時間、スターラを用いて撹拌した。その後、遠心分離（３０００ｒｐｍ、５分間）を行い、上澄みを取り除いた。
次いで、５００ミリリットルの水溶液−Ａを用いて再分散させた後、遠心分離を行い、上澄みを取り除き、洗浄処理を２回行った。得られた物質を、『ＰＤＡＤＭＡＣ−１』と呼ぶ。【００６４】
〈複合材料のアニオン性高分子材料による第２回目の被覆〉（正極材料の製造スキームを示す図２０参照）
蒸留水とエタノール（体積比１：１）の混合液５００ミリリットルに３．４５グラムの硝酸リチウムを溶かした溶液（『水溶液−Ｂ』と呼ぶ）中に３ミリリットルのナフィオン溶液を添加した。次いで、この混合液に、上述したＰＤＡＤＭＡＣ−１を分散させ、１時間、スターラを用いて撹拌した後、遠心分離（３０００ｒｐｍ、５分間）を行い、上澄みを取り除いた。次いで、水溶液−Ｂを加えて良く振り、再分散させた後、遠心分離を行い、上澄みを取り除いた。次いで、更に、水溶液−Ｂの５００ミリリットルを用いて再分散させた後、遠心分離を行い、上澄み取り除き、洗浄処理を２回行った。得られた物質を、『Ｎａｆｉｏｎ−１』と呼ぶ。【００６５】
〈複合材料のカチオン性高分子材料による第３回目の被覆〉
複合材料の代わりにＮａｆｉｏｎ−１を用いて、複合材料のカチオン性高分子材料による第１回目の被覆工程と同様の工程を実行し、ＰＤＡＤＭＡＣ−２を得た。【００６６】
〈複合材料のアニオン性高分子材料による第４回目の被覆〉
ＰＤＡＤＭＡＣ−２を用いて、複合材料のアニオン性高分子材料による第１回目の被覆工程と同様の工程を実行し、Ｎａｆｉｏｎ−２を得た。【００６７】
〈実施例１の正極材料の調製〉
得られたＮａｆｉｏｎ−２の半量を、５００ミリリットルの０．０５モル−ＭｇＣｌ2水溶液に添加して良く振り、分散させた後、遠心分離を行い、上澄みを取り除いた。次いで、更に、０．０５モル−ＭｇＣｌ2水溶液の５００ミリに再分散させた後、遠心分離を行い、上澄みを取り除き、洗浄処理を２回行った。こうして、実施例１の正極材料を得た。この処理の過程において、被覆材料層中のリチウム（Ｌｉ）がマグネシウム（Ｍｇ）に置換された。【００６８】
〈実施例１の正極材料への炭素粒子の付着〉（正極材料の製造スキームを示す図２１参照）
１５０ミリリットルの蒸留水に実施例１の正極材料を分散させた溶液に、上記の官能基化された多孔質炭素材料溶液（３ミリグラム／蒸留水１リットル）１００ミリリットルを添加した。次いで、この混合液を、４時間、スターラを用いて撹拌した後、遠心分離（３０００ｒｐｍ、５分間）を行い、上澄みを取り除いた。次いで、２５０ミリリットルの蒸留水を用いて、洗浄処理を２回行い、８０゜Ｃで、１２時間、乾燥することで、最終的な実施例１の正極材料を得た。【００６９】
〈比較例１の正極材料の調製〉
得られたＮａｆｉｏｎ−２の半量を、５００ミリリットルの水溶液−Ａに加えて良く振り、分散させた後、遠心分離を行い、上澄みを取り除いた。次いで、更に、５００ミリリットルの水溶液−Ａに再分散させた後、遠心分離を行い、上澄みを取り除き、洗浄処理を２回行った。こうして、比較例１の正極材料を得た。【００７０】
〈比較例１の正極材料への炭素粒子の付着〉（正極材料の製造スキームを示す図２１参照）
１５０ミリリットルの蒸留水に比較例１の正極材料を分散させた溶液に、上記の官能基化された多孔質炭素材料溶液（３ミリグラム／蒸留水１リットル）１００ミリリットルを添加した。次いで、この混合液を、４時間、スターラを用いて撹拌した後、遠心分離（３０００ｒｐｍ、５分間）を行い、上澄みを取り除いた。次いで、２５０ミリリットルの蒸留水を用いて、洗浄処理を２回行い、８０゜Ｃで、１２時間、乾燥することで、最終的な比較例１の正極材料を得た。【００７１】
尚、こうして得られた比較例１の正極材料は、実質的に、前述した非特許文献１に開示された材料である。【００７２】
正極材料の製造過程における粒子の被覆状態及び積層構造を確認するため、製造過程の粒子についてゼータ電位測定を行った。ゼータ電位測定条件は、以下のとおりである。【００７３】
測定装置  ：ＭＡＬＶＥＲＮ社製  Ｚｅｔａｓｉｚｅｒ  Ｎａｎｏ  ＺＳ
測定条件  ：分散溶媒として蒸留水を使用。
（使用パラメータ：溶媒屈折率１．３３０、粘度０．８８７２）
測定温度：２５゜Ｃ
測定セル：Ｄｉｓｐｏｓａｂｌｅ  ｓｉｚｉｎｇ  ｃｅｌｌ
測定手順： 測定は、連続して３回実施し、平均値を算出。
試料前処理：分散液を、１分間、超音波分散処理後、測定。【００７４】
実施例１及び比較例１の正極材料の製造工程におけるゼータ電位の測定結果を図２に示す。実施例１及び比較例１の正極材料のゼータ電位は、
複合材料のカチオン性高分子材料による第１回目の被覆工程（図２の「Ｂ」で示す）
複合材料のカチオン性高分子材料による第３回目の被覆工程（図２の「Ｄ」で示す）
実施例１及び比較例１の正極材料の調製工程（図２の「Ｆ」及び「Ｇ」で示す）
においては正の値を示す一方、
複合材料の調製工程（図２の「Ａ」で示す）
複合材料のアニオン性高分子材料による第２回目の被覆工程（図２の「Ｃ」で示す）
複合材料のアニオン性高分子材料による第４回目の被覆工程（図２の「Ｅ」で示す）
最終的に得られた実施例１及び比較例１の正極材料（図２の「Ｈ」及び「Ｊ」で示す）
においては負の値を示した。即ち、各処理工程における材料の表面の電位状態は、所望の状態となっていることが確認できた。被覆材料層の厚さについては、特に制限は無いが、被覆によってゼータ電位が変わる程度の厚さであることが望ましい。【００７５】
実施例１の正極材料に対してＳＥＭ−ＥＤＳ測定を行い、炭素（Ｃ）、マグネシウム（Ｍｇ）及び硫黄（Ｓ）の存在を確認した。ＳＥＭ−ＥＤＳ測定結果を図３、図４、図５および図６に示す。尚、図３はＳＥＭ写真であり、図４はＥＤＳ測定における炭素（Ｃ）原子の測定結果であり、図５はＥＤＳ測定におけるマグネシウム（Ｍｇ）原子の測定結果であり、図６はＥＤＳ測定における硫黄（Ｓ）原子の測定結果である。図４、図５及び図６から、炭素（Ｃ）原子、マグネシウム（Ｍｇ）原子及び硫黄（Ｓ）原子の存在が明確に認められた。尚、ＳＥＭ−ＥＤＳ測定条件は、以下のとおりである。観察前処理として、試料をシリコン半導体基板又はカーボンテープに載置し、白金薄膜を蒸着した後、観察、測定および分析を行った。【００７６】
ＳＥＭ：株式会社日立ハイテクノロジーズ製  走査電子顕微鏡 ＳＵ３５００
ＥＤＸ：株式会社製堀場製作所製  エネルギー分散型Ｘ線分析装置
ＥＭＡＸＥｖｏｌｕｔｉｏｎ  ＥＸ−３７０  Ｘ−ＭＡＸ２０
ＳＥＭ観察条件
・真空度      ：低真空モード（３０Ｐａ）
・ＷＤ        ：５ｍｍ乃至６ｍｍ
・加速電圧    ：１５ｋＶ
・スポット強度：５０
・観察モード  ：ＢＳＥ−３Ｄ
ＥＤＸ測定条件
・真空度      ：低真空モード（３０Ｐａ）
・ＷＤ        ：１０ｍｍ
・加速電圧    ：１５ｋＶ
・スポット強度：６０【００７７】
また、図７に示すように、ＩＲ測定に基づき、実施例１の正極材料にナフィオン及びＰＤＡＤＭＡＣが存在することを確認することができた。【００７８】
一方、以下のようにして、電解液（ＭｇＣｌ2−ＥｎＰＳ）を調製した。【００７９】
試薬の計量及び混合はグローブボックス内（アルゴンガス雰囲気／露点−８０゜Ｃ乃至−９０゜Ｃ）で行った。脱水メタノール１００ミリリットルをスターラを用いて撹拌しながら、無水塩化マグネシウム（ＩＩ）（ＭｇＣｌ2）３．８１グラムを加えた。シグマアルドリッチ製のＭｇＣｌ2（無水物）を使用した。ＭｇＣｌ2をメタノールに溶解させる際に若干の発熱があることを、接触型温度計による反応容器外部の温度測定により確認した。この発熱は、メタノールがＭｇに配位する際の反応熱によるものであり、メタノール中のＭｇにメタノールが配位した構造を有していると考えられる。また、ＭｇＣｌ2溶解後も若干の白濁があった。これは、メタノール中に残存している水とＭｇとが反応し、Ｍｇ（ＯＨ）2が生成したことによるものと考えられる。白濁は極僅かであるため、濾過せずに操作を継続した。【００８０】
ＭｇＣｌ2溶解後、スターラを用いて撹拌しながら、富山薬品工業株式会社製、電池用脱水仕様のエチルノルマルプロピルスルホン（ＥｎＰＳ）４３．６グラムを加えた。次いで、大気が混入しない状態にこの溶液を保ちながらグローブボックス外に出し、ロータリーポンプを用いて減圧しながら、１２０゜Ｃ、２時間、加熱、攪拌することで、メタノールを除去した。メタノールが減少すると白色沈殿が生成したが、減圧加熱を継続すると、生成した沈殿物は溶解した。この溶解度の変化は、Ｍｇの配位子がメタノールからＥｎＰＳに交換したことによるものであると考えられる。メタノールの除去を、1Ｈ  ＮＭＲ測定によって確認した。【００８１】
メタノール除去後の試料にはＭｇＣｌ2をメタノールに溶解した際の白濁が残っていたため、グローブボックス内にて濾過（ポア径０．４５μｍ：Whatman 製）した。得られた電解液は、Ｍｇ：Ｃｌ：ＥｎＰＳ＝１：２：８（モル比）、Ｍｇ濃度０．９９モル／リットルであった。【００８２】
実施例１のマグネシウム二次電池（コイン電池２０、ＣＲ２０１６タイプ）を分解した状態を図８の模式図に示すが、コイン電池缶２１にガスケット２２を載せ、正極部材２３（ニッケル製の金網（メッシュ）から成る正極集電体２３Ａ及び実施例１の正極材料から成る正極活物質層２３Ｂ）、セパレータ２４、直径１５ｍｍおよび厚さ０．２０ｍｍのＭｇ板（リカザイ株式会社製、純度９９．９％）から成る負極部材２５、ならびに厚さ０．５ｍｍのステンレス鋼板から成るスペーサ２６、コイン電池蓋２７の順に積層した後、コイン電池缶２１をかしめて封止した。スペーサ２６はコイン電池蓋２７に予めスポット溶接しておいた。セパレータ（アドバンテック株式会社製、グラスフィルターＧＣ５０）２４には、上記の電解液が含まれている。【００８３】
次いで、電圧範囲を０．７ボルト乃至２．５ボルト、電流密度を０．１ミリアンペアの定電流とし、充電時、２．５ボルトに達した時点で充電を停止し、放電時、０．７ボルトに至ったとき放電を停止した。こうして得られた充放電曲線を図９に示すが、図９中、「Ａ」は充電曲線であり、「Ｂ」は放電曲線である。【００８４】
以上のとおり、実施例１のマグネシウム二次電池用の正極材料、あるいは又、実施例１のマグネシウム二次電池の正極部材を構成する正極材料は、多孔質炭素材料が硫黄又は硫黄化合物によって被覆された複合材料が、アニオン性高分子材料及びカチオン性高分子材料から成る被覆材料層によって被覆されている構造を有し、被覆材料層は、マグネシウムイオン（Ｍｇ+2）を容易に通過させることができるにも拘わらず、ポリスルフィドアニオンとして硫黄の溶出を防止または抑制することができる。【００８５】
具体的には、アニオン性高分子材料（具体的には、ナフィオン）は、マグネシウムイオン（Ｍｇ+2）を選択的に透過させる機能を有し、薄膜化にすることでイオン電導度を高くすることができる。また、カチオン性高分子材料（具体的には、ＰＤＡＤＭＡＣ）は、ポリスルフィドアニオン（Ｓn-）を電気的に吸着する機能を有する。しかも、複合材料を被覆材料層で被覆することで、正極材料の体積変化による複合材料の粒子の露出を軽減することができる。また、多孔質炭素材料が存在することで、正極材料に電気伝導度を付与することができるし、ポリスルフィドアニオンを物理的に吸着することができる。【００８６】
以上の結果として、高いエネルギー密度、サイクル特性に優れたマグネシウム二次電池の実現が可能となった。
【実施例２】
【００８７】
実施例２は、実施例１の変形である。実施例２の電気化学デバイスは、模式的な断面図を図１０に示すように、キャパシタから成り、セパレータ３３を介して、正極３１及び負極３２が対向して配置されている。尚、参照番号３５，３６は集電体を示し、参照番号３７はガスケットを示す。また、正極３１は、実施例１の正極部材から成る。負極３２は、マグネシウム又はマグネシウム化合物を含む。【００８８】
あるいは又、実施例２の電気化学デバイスは、概念図を図１１に示すように、空気電池から成る。この空気電池は、例えば、水蒸気を透過し難く酸素を選択的に透過させる酸素選択性透過膜４７、導電性の多孔質材料から成る空気極側集電体４４、この空気極側集電体４４と多孔質正極４１の間に配置され導電性材料から成る多孔質の拡散層４６、導電性材料と触媒材料を含む多孔質正極４１、水蒸気を通過し難いセパレータ及び電解液（又は、電解液を含む固体電解質）４３、マグネシウムイオンを放出する負極部材４２、負極側集電体４５、及び、これらの各層が収納される外装体４８から構成されている。多孔質正極４１は、実施例１の正極部材から成る。【００８９】
酸素選択性透過膜４７によって空気（大気）５１中の酸素５２が選択的に透過され、多孔質材料から成る空気極側集電体４４を通過し、拡散層４６によって拡散され、多孔質正極４１に供給される。酸素選択性透過膜４７を透過した酸素の進行は空気極側集電体４４によって部分的に遮蔽されるが、空気極側集電体４４を通過した酸素は拡散層４６によって拡散され、広がるので、多孔質正極４１全体に効率的に行き渡るようになり、多孔質正極４１の面全体への酸素の供給が空気極側集電体４４によって阻害されることがない。また、酸素選択性透過膜４７によって水蒸気の透過が抑制されるので、空気中の水分の影響による劣化が少なく、酸素が多孔質正極４１全体に効率的に供給されるので、電池出力を高くすることが可能となり、安定して長期間使用可能となる。【００９０】
あるいは又、実施例２の電気化学デバイスは、概念図を図１２に示すように、燃料電池から成る。この燃料電池は、例えば、正極部材６１、正極用電解液６２、正極用電解液輸送ポンプ６３、燃料流路６４、正極用電解液貯蔵容器６５、負極部材７１、負極用電解液７２、負極用電解液輸送ポンプ７３、燃料流路７４、負極用電解液貯蔵容器７５、イオン交換膜６６から構成されている。燃料流路６４には、正極用電解液貯蔵容器６５、正極用電解液輸送ポンプ６３を介して、正極用電解液６２が連続的又は断続的に流れており（循環しており）、燃料流路７４には、負極用電解液貯蔵容器７５、負極用電解液輸送ポンプ７３を介して、負極用電解液７２が連続的又は断続的に流れており（循環しており）、正極部材６１と負極部材７１との間で発電が行われる。正極用電解液６２として、実施例１の電解液に正極活物質を添加したものを用いることができ、負極用電解液７２として、実施例１の電解液に負極活物質を添加したものを用いることができる。正極部材６１は、実施例１の正極部材から成る。
【実施例３】
【００９１】
実施例３においては、本開示の電気化学デバイス（具体的には、マグネシウム二次電池）、及び、その適用例について説明する。【００９２】
実施例１において説明した本開示のマグネシウム二次電池は、二次電池を駆動用・作動用の電源又は電力蓄積用の電力貯蔵源として利用可能な機械、機器、器具、装置、システム（複数の機器等の集合体）に対して、特に限定されることなく、適用することができる。電源として使用されるマグネシウム二次電池（具体的には、マグネシウム−硫黄二次電池）は、主電源（優先的に使用される電源）であってもよいし、補助電源（主電源に代えて、又は、主電源から切り換えて使用される電源）であってもよい。マグネシウム二次電池を補助電源として使用する場合、主電源はマグネシウム二次電池に限られない。【００９３】
本開示のマグネシウム二次電池（具体的には、マグネシウム−硫黄二次電池）の用途として、具体的には、ビデオカメラやカムコーダ、デジタルスチルカメラ、携帯電話機、パーソナルコンピュータ、テレビジョン受像機、各種表示装置、コードレス電話機、ヘッドホンステレオ、音楽プレーヤ、携帯用ラジオ、電子ブックや電子新聞等の電子ペーパー、ＰＤＡを含む携帯情報端末といった各種電子機器、電気機器（携帯用電子機器を含む）；玩具；電気シェーバ等の携帯用生活器具；室内灯等の照明器具；ペースメーカや補聴器等の医療用電子機器；メモリカード等の記憶用装置；着脱可能な電源としてパーソナルコンピュータ等に用いられる電池パック；電動ドリルや電動鋸等の電動工具；非常時等に備えて電力を蓄積しておく家庭用バッテリシステム等の電力貯蔵システムやホームエネルギーサーバ（家庭用蓄電装置）、電力供給システム；蓄電ユニットやバックアップ電源；電動自動車、電動バイク、電動自転車、セグウェイ（登録商標）等の電動車両；航空機や船舶の電力駆動力変換装置（具体的には、例えば、動力用モータ）の駆動を例示することができるが、これらの用途に限定するものではない。【００９４】
中でも、本開示のマグネシウム二次電池は、電池パック、電動車両、電力貯蔵システム、電力供給システム、電動工具、電子機器、電気機器等に適用されることが有効である。
電池パックは、本開示のマグネシウム二次電池を用いた電源であり、所謂組電池等である。電動車両は、本開示のマグネシウム二次電池を駆動用電源として作動（走行）する車両であり、二次電池以外の駆動源を併せて備えた自動車（ハイブリッド自動車等）であってもよい。電力貯蔵システム（電力供給システム）は、本開示のマグネシウム二次電池を電力貯蔵源として用いるシステムである。例えば、家庭用の電力貯蔵システム（電力供給システム）では、電力貯蔵源である本開示のマグネシウム二次電池に電力が蓄積されているため、電力を利用して家庭用の電気製品等が使用可能となる。電動工具は、本開示のマグネシウム二次電池を駆動用の電源として可動部（例えばドリル等）が可動する工具である。電子機器や電気機器は、本開示のマグネシウム二次電池を作動用の電源（電力供給源）として各種機能を発揮する機器である。【００９５】
以下、円筒型のマグネシウム二次電池及び平板型のラミネートフィルム型のマグネシウム二次電池を説明する。【００９６】
円筒型のマグネシウム二次電池１００の模式的な断面図を図１３に示す。マグネシウム二次電池１００にあっては、ほぼ中空円柱状の電極構造体収納部材１１１の内部に、電極構造体１２１及び一対の絶縁板１１２，１１３が収納されている。電極構造体１２１は、例えば、セパレータ１２６を介して正極部材１２２と負極部材１２４とを積層して電極構造体を得た後、電極構造体を捲回することで作製することができる。正極部材１２２は、実施例１の正極部材から成る。電極構造体収納部材（電池缶）１１１は、一端部が閉鎖され、他端部が開放された中空構造を有しており、鉄（Ｆｅ）やアルミニウム（Ａｌ）等から作製されている。電極構造体収納部材１１１の表面にはニッケル（Ｎｉ）等がメッキされていてもよい。一対の絶縁板１１２，１１３は、電極構造体１２１を挟むと共に、電極構造体１２１の捲回周面に対して垂直に延在するように配置されている。電極構造体収納部材１１１の開放端部には、電池蓋１１４、安全弁機構１１５及び熱感抵抗素子（ＰＴＣ素子、Positive Temperature Coefficient 素子）１１６がガスケット１１７を介してかしめられており、これによって、電極構造体収納部材１１１は密閉されている。電池蓋１１４は、例えば、電極構造体収納部材１１１と同様の材料から作製されている。安全弁機構１１５及び熱感抵抗素子１１６は、電池蓋１１４の内側に設けられており、安全弁機構１１５は、熱感抵抗素子１１６を介して電池蓋１１４と電気的に接続されている。安全弁機構１１５にあっては、内部短絡や、外部からの加熱等に起因して内圧が一定以上になると、ディスク板１１５Ａが反転する。そして、これによって、電池蓋１１４と電極構造体１２１との電気的接続が切断される。大電流に起因する異常発熱を防止するために、熱感抵抗素子１１６の抵抗は温度の上昇に応じて増加する。ガスケット１１７は、例えば、絶縁性材料から作製されている。ガスケット１１７の表面にはアスファルト等が塗布されていてもよい。【００９７】
電極構造体１２１の捲回中心には、センターピン１１８が挿入されている。但し、センターピン１１８は、捲回中心に挿入されていなくともよい。正極部材１２２には、アルミニウム等の導電性材料から作製された正極リード部１２３が接続されている。具体的には、正極リード部１２３は正極集電体に取り付けられている。負極部材１２４には、銅等の導電性材料から作製された負極リード部１２５が接続されている。具体的には、負極リード部１２５は負極集電体に取り付けられている。負極リード部１２５は、電極構造体収納部材１１１に溶接されており、電極構造体収納部材１１１と電気的に接続されている。正極リード部１２３は、安全弁機構１１５に溶接されていると共に、電池蓋１１４と電気的に接続されている。尚、図１３に示した例では、負極リード部１２５は１箇所（捲回された電極構造体の最外周部）であるが、２箇所（捲回された電極構造体の最外周部及び最内周部）に設けられている場合もある。【００９８】
電極構造体１２１は、正極集電体上に（具体的には、正極集電体の両面に）正極活物質層が形成された正極部材１２２と、負極集電体上に（具体的には、負極集電体の両面に）負極活物質層が形成された負極部材１２４とが、セパレータ１２６を介して積層されて成る。正極リード部１２３を取り付ける正極集電体の領域には、正極活物質層は形成されていないし、負極リード部１２５を取り付ける負極集電体の領域には、負極活物質層は形成されていない。【００９９】
マグネシウム二次電池１００の仕様を以下の表１に例示するが、これらに限定されるものではない。【０１００】
〈表１〉
正極集電体        厚さ２０μｍのニッケル箔
正極活物質層      片面当たり厚さ５０μｍ
正極リード部      厚さ１００μｍのニッケル箔
負極集電体        厚さ２０μｍの銅箔
負極活物質層      片面当たり厚さ５０μｍ
負極リード部      厚さ１００μｍのニッケル（Ｎｉ）箔【０１０１】
マグネシウム二次電池１００は、例えば、以下の手順に基づき製造することができる。【０１０２】
即ち、先ず、正極集電体の両面に正極活物質層を形成し、負極集電体の両面に負極活物質層を形成する。【０１０３】
その後、溶接法等を用いて、正極集電体に正極リード部１２３を取り付ける。また、溶接法等を用いて、負極集電体に負極リード部１２５を取り付ける。次に、厚さ２０μｍの微多孔性ポリエチレンフィルムから成るセパレータ１２６を介して正極部材１２２と負極部材１２４とを積層し、捲回して、（より具体的には、正極部材１２２／セパレータ１２６／負極部材１２４／セパレータ１２６の電極構造体（積層構造体）を捲回して）、電極構造体１２１を作製した後、最外周部に保護テープ（図示せず）を貼り付ける。その後、電極構造体１２１の中心にセンターピン１１８を挿入する。次いで、一対の絶縁板１１２，１１３で電極構造体１２１を挟みながら、電極構造体１２１を電極構造体収納部材（電池缶）１１１の内部に収納する。この場合、溶接法等を用いて、正極リード部１２３の先端部を安全弁機構１１５に取り付けると共に、負極リード部１２５の先端部を電極構造体収納部材１１１に取り付ける。その後、減圧方式に基づき実施例１の電解液を注入して、電解液をセパレータ１２６に含浸させる。次いで、ガスケット１１７を介して電極構造体収納部材１１１の開口端部に電池蓋１１４、安全弁機構１１５及び熱感抵抗素子１１６をかしめる。【０１０４】
次に、平板型のラミネートフィルム型のマグネシウム二次電池を説明する。マグネシウム二次電池の模式的な分解斜視図を図１４に示す。このマグネシウム二次電池にあっては、ラミネートフィルムから成る外装部材２００の内部に、基本的に前述したと同様の電極構造体２２１が収納されている。電極構造体２２１は、セパレータ及び電解質層を介して正極部材と負極部材とを積層した後、この積層構造体を捲回することで作製することができる。正極部材には正極リード部２２３が取り付けられており、負極部材には負極リード部２２５が取り付けられている。電極構造体２２１の最外周部は、保護テープによって保護されている。正極リード部２２３及び負極リード部２２５は、外装部材２００の内部から外部に向かって同一方向に突出している。正極リード部２２３は、アルミニウム等の導電性材料から形成されている。負極リード部２２５は、銅、ニッケル、ステンレス鋼等の導電性材料から形成されている。【０１０５】
外装部材２００は、図１４に示す矢印Ｒの方向に折り畳み可能な１枚のフィルムであり、外装部材２００の一部には、電極構造体２２１を収納するための窪み（エンボス）が設けられている。外装部材２００は、例えば、融着層と、金属層と、表面保護層とがこの順に積層されたラミネートフィルムである。マグネシウム二次電池の製造工程では、融着層同士が電極構造体２２１を介して対向するように外装部材２００を折り畳んだ後、融着層の外周縁部同士を融着する。但し、外装部材２００は、２枚のラミネートフィルムが接着剤等を介して貼り合わされたものでもよい。融着層は、例えば、ポリエチレン、ポリプロピレン等のフィルムから成る。金属層は、例えば、アルミニウム箔等から成る。表面保護層は、例えば、ナイロン、ポリエチレンテレフタレート等から成る。中でも、外装部材２００は、ポリエチレンフィルムと、アルミニウム箔と、ナイロンフィルムとがこの順に積層されたアルミラミネートフィルムであることが好ましい。但し、外装部材２００は、他の積層構造を有するラミネートフィルムでもよいし、ポリプロピレン等の高分子フィルムでもよいし、金属フィルムでもよい。具体的には、ナイロンフィルム（厚さ３０μｍ）と、アルミニウム箔（厚さ４０μｍ）と、無延伸ポリプロピレンフィルム（厚さ３０μｍ）とが外側からこの順に積層された耐湿性のアルミラミネートフィルム（総厚１００μｍ）から成る。【０１０６】
外気の侵入を防止するために、外装部材２００と正極リード部２２３との間、及び、外装部材２００と負極リード部２２５との間には、密着フィルム２０１が挿入されている。
密着フィルム２０１は、正極リード部２２３及び負極リード部２２５に対して密着性を有する材料、例えば、ポリオレフィン樹脂等、より具体的には、ポリエチレン、ポリプロピレン、変性ポリエチレン、変性ポリプロピレン等のポリオレフィン樹脂から成る。【０１０７】
次に、本開示のマグネシウム二次電池の幾つかの適用例について具体的に説明する。尚、以下で説明する各適用例の構成は、あくまで一例であり、構成は適宜変更可能である。【０１０８】
電池パックは、１つの本開示のマグネシウム二次電池を用いた簡易型の電池パック（所謂ソフトパック）であり、例えば、スマートフォンに代表される電子機器等に搭載される。あるいは又、２並列３直列となるように接続された６つの本開示のマグネシウム二次電池から構成された組電池を備えている。尚、マグネシウム二次電池の接続形式は、直列でもよいし、並列でもよいし、双方の混合型でもよい。【０１０９】
本開示のマグネシウム二次電池を電池パックに適用した場合の回路構成例を示すブロック図を図１５に示す。電池パックは、セル（組電池）１００１、外装部材、スイッチ部１０２１、電流検出抵抗器１０１４、温度検出素子１０１６及び制御部１０１０を備えている。スイッチ部１０２１は、充電制御スイッチ１０２２及び放電制御スイッチ１０２４を備えている。また、電池パックは、正極端子１０３１及び負極端子１０３２を備えており、充電時には正極端子１０３１及び負極端子１０３２は、それぞれ、充電器の正極端子、負極端子に接続され、充電が行われる。また、電子機器使用時には、正極端子１０３１及び負極端子１０３２は、それぞれ、電子機器の正極端子、負極端子に接続され、放電が行われる。【０１１０】
セル１００１は、複数の本開示のマグネシウム二次電池１００２が直列及び／又は並列に接続されることで、構成される。尚、図１５では、６つのマグネシウム二次電池１００２が、２並列３直列（２Ｐ３Ｓ）に接続された場合を示しているが、その他、ｐ並列ｑ直列（但し、ｐ，ｑは整数）のように、どのような接続方法であってもよい。【０１１１】
スイッチ部１０２１は、充電制御スイッチ１０２２及びダイオード１０２３、並びに、放電制御スイッチ１０２４及びダイオード１０２５を備えており、制御部１０１０によって制御される。ダイオード１０２３は、正極端子１０３１からセル１００１の方向に流れる充電電流に対して逆方向、負極端子１０３２からセル１００１の方向に流れる放電電流に対して順方向の極性を有する。ダイオード１０２５は、充電電流に対して順方向、放電電流に対して逆方向の極性を有する。尚、例ではプラス（＋）側にスイッチ部を設けているが、マイナス（−）側に設けてもよい。充電制御スイッチ１０２２は、電池電圧が過充電検出電圧となった場合に閉状態とされて、セル１００１の電流経路に充電電流が流れないように制御部１０１０によって制御される。充電制御スイッチ１０２２が閉状態となった後には、ダイオード１０２３を介することによって放電のみが可能となる。また、充電時に大電流が流れた場合に閉状態とされて、セル１００１の電流経路に流れる充電電流を遮断するように、制御部１０１０によって制御される。放電制御スイッチ１０２４は、電池電圧が過放電検出電圧となった場合に閉状態とされて、セル１００１の電流経路に放電電流が流れないように制御部１０１０によって制御される。放電制御スイッチ１０２４が閉状態となった後には、ダイオード１０２５を介することによって充電のみが可能となる。また、放電時に大電流が流れた場合に閉状態とされて、セル１００１の電流経路に流れる放電電流を遮断するように、制御部１０１０によって制御される。【０１１２】
温度検出素子１０１６は例えばサーミスタから成り、セル１００１の近傍に設けられ、温度測定部１０１５は、温度検出素子１０１６を用いてセル１００１の温度を測定し、測定結果を制御部１０１０に送出する。電圧測定部１０１２は、セル１００１の電圧、及びセル１００１を構成する各マグネシウム二次電池１００２の電圧を測定し、測定結果をＡ／Ｄ変換して、制御部１０１０に送出する。電流測定部１０１３は、電流検出抵抗器１０１４を用いて電流を測定し、測定結果を制御部１０１０に送出する。【０１１３】
スイッチ制御部１０２０は、電圧測定部１０１２及び電流測定部１０１３から送られてきた電圧及び電流を基に、スイッチ部１０２１の充電制御スイッチ１０２２及び放電制御スイッチ１０２４を制御する。スイッチ制御部１０２０は、マグネシウム二次電池１００２のいずれかの電圧が過充電検出電圧若しくは過放電検出電圧以下になったとき、あるいは又、大電流が急激に流れたときに、スイッチ部１０２１に制御信号を送ることにより、過充電及び過放電、過電流充放電を防止する。充電制御スイッチ１０２２及び放電制御スイッチ１０２４は、例えばＭＯＳＦＥＴ等の半導体スイッチから構成することができる。
この場合、ＭＯＳＦＥＴの寄生ダイオードによってダイオード１０２３，１０２５が構成される。ＭＯＳＦＥＴとして、ｐチャネル型ＦＥＴを用いる場合、スイッチ制御部１０２０は、充電制御スイッチ１０２２及び放電制御スイッチ１０２４のそれぞれのゲート部に、制御信号ＤＯ及び制御信号ＣＯを供給する。充電制御スイッチ１０２２及び放電制御スイッチ１０２４は、ソース電位より所定値以上低いゲート電位によって導通する。即ち、通常の充電及び放電動作では、制御信号ＣＯ及び制御信号ＤＯをローレベルとし、充電制御スイッチ１０２２及び放電制御スイッチ１０２４を導通状態とする。そして、例えば過充電若しくは過放電の際には、制御信号ＣＯ及び制御信号ＤＯをハイレベルとし、充電制御スイッチ１０２２及び放電制御スイッチ１０２４を閉状態とする。【０１１４】
メモリ１０１１は、例えば、不揮発性メモリであるＥＰＲＯＭ（Erasable Programmable Read Only Memory）等から成る。メモリ１０１１には、制御部１０１０で演算された数値や、製造工程の段階で測定された各マグネシウム二次電池１００２の初期状態におけるマグネシウム二次電池の内部抵抗値等が予め記憶されており、また、適宜、書き換えが可能である。また、マグネシウム二次電池１００２の満充電容量を記憶させておくことで、制御部１０１０と共に例えば残容量を算出することができる。【０１１５】
温度測定部１０１５では、温度検出素子１０１６を用いて温度を測定し、異常発熱時に充放電制御を行い、また、残容量の算出における補正を行う。【０１１６】
次に、電動車両の一例であるハイブリッド自動車といった電動車両の構成を表すブロック図を図１６Ａに示す。電動車両は、例えば、金属製の筐体２０００の内部に、制御部２００１、各種センサ２００２、電源２００３、エンジン２０１０、発電機２０１１、インバータ２０１２，２０１３、駆動用のモータ２０１４、差動装置２０１５、トランスミッション２０１６及びクラッチ２０１７を備えている。その他、電動車両は、例えば、差動装置２０１５やトランスミッション２０１６に接続された前輪駆動軸２０２１、前輪２０２２、後輪駆動軸２０２３、後輪２０２４を備えている。【０１１７】
電動車両は、例えば、エンジン２０１０又はモータ２０１４のいずれか一方を駆動源として走行可能である。エンジン２０１０は、主要な動力源であり、例えば、ガソリンエンジン等である。エンジン２０１０を動力源とする場合、エンジン２０１０の駆動力（回転力）は、例えば、駆動部である差動装置２０１５、トランスミッション２０１６及びクラッチ２０１７を介して前輪２０２２又は後輪２０２４に伝達される。エンジン２０１０の回転力は発電機２０１１にも伝達され、回転力を利用して発電機２０１１が交流電力を発生させ、交流電力はインバータ２０１３を介して直流電力に変換され、電源２００３に蓄積される。一方、変換部であるモータ２０１４を動力源とする場合、電源２００３から供給された電力（直流電力）がインバータ２０１２を介して交流電力に変換され、交流電力を利用してモータ２０１４を駆動する。モータ２０１４によって電力から変換された駆動力（回転力）は、例えば、駆動部である差動装置２０１５、トランスミッション２０１６及びクラッチ２０１７を介して前輪２０２２又は後輪２０２４に伝達される。【０１１８】
図示しない制動機構を介して電動車両が減速すると、減速時の抵抗力がモータ２０１４に回転力として伝達され、その回転力を利用してモータ２０１４が交流電力を発生させるようにしてもよい。交流電力はインバータ２０１２を介して直流電力に変換され、直流回生電力は電源２００３に蓄積される。【０１１９】
制御部２００１は、電動車両全体の動作を制御するものであり、例えば、ＣＰＵ等を備えている。電源２００３は、実施例１において説明した１又は２以上のマグネシウム二次電池（図示せず）を備えている。電源２００３は、外部電源と接続され、外部電源から電力供給を受けることで電力を蓄積する構成とすることもできる。各種センサ２００２は、例えば、エンジン２０１０の回転数を制御すると共に、図示しないスロットルバルブの開度（スロットル開度）を制御するために用いられる。各種センサ２００２は、例えば、速度センサ、加速度センサ、エンジン回転数センサ等を備えている。【０１２０】
尚、電動車両がハイブリッド自動車である場合について説明したが、電動車両は、エンジン２０１０を用いずに電源２００３及びモータ２０１４だけを用いて作動する車両（電気自動車）でもよい。【０１２１】
次に、電力貯蔵システム（電力供給システム）の構成を表すブロック図を図１６Ｂに示す。電力貯蔵システムは、例えば、一般住宅及び商業用ビル等の家屋３０００の内部に、制御部３００１、電源３００２、スマートメータ３００３、及び、パワーハブ３００４を備えている。【０１２２】
電源３００２は、例えば、家屋３０００の内部に設置された電気機器（電子機器）３０１０に接続されていると共に、家屋３０００の外部に停車している電動車両３０１１に接続可能である。また、電源３００２は、例えば、家屋３０００に設置された自家発電機３０２１にパワーハブ３００４を介して接続されていると共に、スマートメータ３００３及びパワーハブ３００４を介して外部の集中型電力系統３０２２に接続可能である。電気機器（電子機器）３０１０は、例えば、１又は２以上の家電製品を含んでいる。家電製品として、例えば、冷蔵庫、エアコンディショナー、テレビジョン受像機、給湯器等を挙げることができる。自家発電機３０２１は、例えば、太陽光発電機や風力発電機等から構成されている。電動車両３０１１として、例えば、電動自動車、ハイブリッド自動車、電動オートバイ、電動自転車、セグウェイ（登録商標）等を挙げることができる。集中型電力系統３０２２として、商用電源、発電装置、送電網、スマートグリッド（次世代送電網）を挙げることができるし、また、例えば、火力発電所、原子力発電所、水力発電所、風力発電所等を挙げることもできるし、集中型電力系統３０２２に備えられた発電装置として、種々の太陽電池、燃料電池、風力発電装置、マイクロ水力発電装置、地熱発電装置等を例示することができるが、これらに限定するものではない。【０１２３】
制御部３００１は、電力貯蔵システム全体の動作（電源３００２の使用状態を含む）を制御するものであり、例えば、ＣＰＵ等を備えている。電源３００２は、実施例１において説明した１又は２以上のマグネシウム二次電池（図示せず）を備えている。スマートメータ３００３は、例えば、電力需要側の家屋３０００に設置されるネットワーク対応型の電力計であり、電力供給側と通信可能である。そして、スマートメータ３００３は、例えば、外部と通信しながら、家屋３０００における需要・供給のバランスを制御することで、効率的で安定したエネルギー供給が可能となる。【０１２４】
この電力貯蔵システムでは、例えば、外部電源である集中型電力系統３０２２からスマートメータ３００３及びパワーハブ３００４を介して電源３００２に電力が蓄積されると共に、独立電源である自家発電機３０２１からパワーハブ３００４を介して電源３００２に電力が蓄積される。電源３００２に蓄積された電力は、制御部３００１の指示に応じて電気機器（電子機器）３０１０及び電動車両３０１１に供給されるため、電気機器（電子機器）３０１０の作動が可能になると共に、電動車両３０１１が充電可能になる。即ち、電力貯蔵システムは、電源３００２を用いて、家屋３０００内における電力の蓄積及び供給を可能にするシステムである。【０１２５】
電源３００２に蓄積された電力は、任意に利用可能である。そのため、例えば、電気料金が安価な深夜に集中型電力系統３０２２から電源３００２に電力を蓄積しておき、電源３００２に蓄積しておいた電力を電気料金が高い日中に用いることができる。【０１２６】
以上に説明した電力貯蔵システムは、１戸（１世帯）毎に設置されていてもよいし、複数戸（複数世帯）毎に設置されていてもよい。【０１２７】
次に、電動工具の構成を表すブロック図を図１６Ｃに示す。電動工具は、例えば、電動ドリルであり、プラスチック材料等から作製された工具本体４０００の内部に、制御部４００１及び電源４００２を備えている。工具本体４０００には、例えば、可動部であるドリル部４００３が回動可能に取り付けられている。制御部４００１は、電動工具全体の動作（電源４００２の使用状態を含む）を制御するものであり、例えば、ＣＰＵ等を備えている。電源４００２は、実施例１において説明した１又は２以上のマグネシウム二次電池（図示せず）を備えている。制御部４００１は、図示しない動作スイッチの操作に応じて、電源４００２からドリル部４００３に電力を供給する。【０１２８】
以上、本開示を好ましい実施例に基づき説明したが、本開示はこれらの実施例に限定されるものではない。実施例において説明したマグネシウム二次電池を構成する各種部材の原材料、製造方法、製造条件、電子デバイスや電気化学デバイス、マグネシウム二次電池の構成、構造は例示であり、これらに限定するものではなく、また、適宜、変更することができる。【０１２９】
尚、本開示は、以下のような構成を取ることもできる。
［Ａ０１］《マグネシウム二次電池用の正極材料》
多孔質炭素材料、及び、硫黄又は硫黄化合物によって構成された複合材料、並びに、
アニオン性高分子材料及びカチオン性高分子材料を含む被覆材料層、
を有するマグネシウム二次電池用の正極材料。
［Ａ０２］複合材料においては、硫黄又は硫黄化合物の粒子の内部に多孔質炭素材料が分散している［Ａ０１］に記載のマグネシウム二次電池用の正極材料。
［Ａ０３］複合材料においては、硫黄又は硫黄化合物の粒子が、多孔質炭素材料の有する細孔の内部に侵入している［Ａ０２］に記載のマグネシウム二次電池用の正極材料。
［Ａ０４］複合材料においては、層状の硫黄又は硫黄化合物の粒子の内部に多孔質炭素材料が分散している［Ａ０１］に記載のマグネシウム二次電池用の正極材料。
［Ａ０５］カチオン性高分子材料は、下記のカチオン性官能基を少なくとも１種類、有する［Ａ０１］乃至［Ａ０４］のいずれか１項に記載のマグネシウム二次電池用の正極材料。
2019004220.tif 000007
但し、Ｒ1，Ｒ2，Ｒ3，Ｒ4，Ｒ5及びＲ6は、それぞれ、独立に、水素、ハロゲン、アルキル基、アミノ基、ニトロ基、シアノ基、ヒドロシル基、サルフェート基、スルホネート基及びカルボニル基から成る群から選択される。
［Ａ０６］カチオン性高分子材料は、ポリジアリルジメチルアンモニウムクロライド（ＰＤＡＤＭＡＣ）から成る［Ａ０１］乃至［Ａ０４］のいずれか１項に記載のマグネシウム二次電池用の正極材料。
［Ａ０７］カチオン性高分子材料は、ポリスルフィドイオン（Ｓn-）を電気的に吸着することができるカチオン性高分子材料から成る［Ａ０１］乃至［Ａ０４］のいずれか１項に記載のマグネシウム二次電池用の正極材料。
［Ａ０８］アニオン性高分子材料は、下記のアニオン性官能基を有する［Ａ０１］乃至［Ａ０７］のいずれか１項に記載のマグネシウム二次電池用の正極材料。
2019004220.tif 000008
但し、Ｒは、パーフルオロアルキル基、アルキル基、フェニル基及びエーテルから成る群から選択される。
［Ａ０９］アニオン性高分子材料は、パーフルオロカーボン材料から成る［Ａ０１］乃至［Ａ０７］のいずれか１項に記載のマグネシウム二次電池用の正極材料。
［Ａ１０］アニオン性高分子材料は、テトラフルオロエチレンと、パーフルオロ（２−フルオロスルフォニルエトキシ）プロピルビニルエステルとの共重合体から成る［Ａ０１］乃至［Ａ０７］いずれか１項に記載のマグネシウム二次電池用の正極材料。
［Ａ１１］アニオン性高分子材料は、マグネシウムイオンを選択的に通過させることができるアニオン性高分子材料から成る［Ａ０１］乃至「Ａ０７］のいずれか１項に記載のマグネシウム二次電池用の正極材料。
［Ａ１２］アニオン性高分子材料は、マグネシウムイオン伝導性を有するアニオン性高分子材料から成る［Ａ０１］乃至「Ａ０７］のいずれか１項に記載のマグネシウム二次電池用の正極材料。
［Ａ１３］被覆材料層表面に炭素粒子が付着している［Ａ０１］乃至［Ａ１２］いずれか１項に記載のマグネシウム二次電池用の正極材料。
［Ｂ０１］《マグネシウム二次電池》
少なくとも正極活物質層を備えた正極部材、
正極部材に対向して配設されたセパレータ、
セパレータに対向して配設されたマグネシウム又はマグネシウム化合物を含む負極部材、及び、
マグネシウム塩を含む電解液、
を備えており、
正極活物質層は、
多孔質炭素材料、及び、硫黄又は硫黄化合物によって構成された複合材料、並びに、
アニオン性高分子材料及びカチオン性高分子材料を含む被覆材料層、
から構成された正極材料から成るマグネシウム二次電池。
［Ｂ０２］複合材料においては、硫黄又は硫黄化合物の粒子の内部に多孔質炭素材料が分散している［Ｂ０１］に記載のマグネシウム二次電池。
［Ｂ０３］複合材料においては、硫黄又は硫黄化合物の粒子が、多孔質炭素材料の有する細孔の内部に侵入している［Ｂ０２］に記載のマグネシウム二次電池用の正極材料。
［Ｂ０４］複合材料においては、層状の硫黄又は硫黄化合物の粒子の内部に多孔質炭素材料が分散している［Ｂ０１］に記載のマグネシウム二次電池。
［Ｂ０５］カチオン性高分子材料は、下記のカチオン性官能基を少なくとも１種類、有する［Ｂ０１］乃至［Ｂ０４］のいずれか１項に記載のマグネシウム二次電池。
2019004220.tif 000009
但し、Ｒ1，Ｒ2，Ｒ3，Ｒ4，Ｒ5及びＲ6は、それぞれ、独立に、水素、ハロゲン、アルキル基、アミノ基、ニトロ基、シアノ基、ヒドロシル基、サルフェート基、スルホネート基及びカルボニル基から成る群から選択される。
［Ｂ０６］カチオン性高分子材料は、ポリジアリルジメチルアンモニウムクロライド（ＰＤＡＤＭＡＣ）から成る［Ｂ０１］乃至［Ｂ０４］のいずれか１項に記載のマグネシウム二次電池。
［Ｂ０７］カチオン性高分子材料は、ポリスルフィドイオン（Ｓn-）を電気的に吸着することができるカチオン性高分子材料から成る［Ｂ０１］乃至［Ｂ０４］のいずれか１項に記載のマグネシウム二次電池。
［Ｂ０８］アニオン性高分子材料は、下記のアニオン性官能基を有する［Ｂ０１］乃至［Ｂ０７］のいずれか１項に記載のマグネシウム二次電池。
2019004220.tif 000010
但し、Ｒは、パーフルオロアルキル基、アルキル基、フェニル基及びエーテルから成る群から選択される。
［Ｂ０９］アニオン性高分子材料は、パーフルオロカーボン材料から成る［Ｂ０１］乃至［Ｂ０７］のいずれか１項に記載のマグネシウム二次電池。
［Ｂ１０］アニオン性高分子材料は、テトラフルオロエチレンと、パーフルオロ（２−フルオロスルフォニルエトキシ）プロピルビニルエステルとの共重合体から成る［Ｂ０１］乃至［Ｂ０７］いずれか１項に記載のマグネシウム二次電池。
［Ｂ１１］アニオン性高分子材料は、マグネシウムイオンを選択的に通過させることができるアニオン性高分子材料から成る［Ｂ０１］乃至「Ａ０７］のいずれか１項に記載のマグネシウム二次電池。
［Ｂ１２］アニオン性高分子材料は、マグネシウムイオン伝導性を有するアニオン性高分子材料から成る［Ｂ０１］乃至「Ａ０７］のいずれか１項に記載のマグネシウム二次電池。
［Ｂ１３］被覆材料層表面に炭素粒子が付着している［Ｂ０１］乃至［Ｂ１２］いずれか１項に記載のマグネシウム二次電池。
［Ｂ１４］正極活物質層は、硫黄あるいは硫黄化合物の粒子の集合体から構成されている［Ｂ０１］に記載のマグネシウム二次電池。
［Ｂ１５］正極活物質層は、層状の硫黄あるいは硫黄化合物から構成されている［Ｂ０１］に記載のマグネシウム二次電池。
【符号の説明】
【０１３０】
１０・・・正極材料、１１・・・複合材料（複合部材）、１２・・・硫黄又は硫黄化合物、１３・・・多孔質炭素材料、１４・・・被覆材料層、１５・・・炭素粒子、１６・・・正極材料、１７・・・負極部材、１８・・・電解液、２０・・・マグネシウム二次電池（コイン電池）、２１・・・コイン電池缶、２２・・・ガスケット、２３・・・正極部材、２３Ａ・・・正極集電体、２３Ｂ・・・正極活物質層、２４・・・セパレータ、２５・・・負極部材、２６・・・スペーサ、２７・・・コイン電池蓋、３１・・・正極、３２・・・負極、３３・・・セパレータ、３５，３６・・・集電体、３７・・・ガスケット、４１・・・多孔質正極、４２・・・負極部材、４３・・・セパレータ及び電解液、４４・・・空気極側集電体、４５・・・負極側集電体、４６・・・拡散層、４７・・・酸素選択性透過膜、４８・・・外装体、５１・・・空気（大気）、５２・・・酸素、６１・・・正極部材、６２・・・正極用電解液、６３・・・正極用電解液輸送ポンプ、６４・・・燃料流路、６５・・・正極用電解液貯蔵容器、７１・・・負極部材、７２・・・負極用電解液、７３・・・負極用電解液輸送ポンプ、７４・・・燃料流路、７５・・・負極用電解液貯蔵容器、６６・・・イオン交換膜、１００・・・マグネシウム二次電池、１１１・・・電極構造体収納部材（電池缶）、１１２，１１３・・・絶縁板、１１４・・・電池蓋、１１５・・・安全弁機構、１１５Ａ・・・ディスク板、１１６・・・熱感抵抗素子（ＰＴＣ素子）、１１７・・・ガスケット、１１８・・・センターピン、１２１・・・電極構造体、１２２・・・正極部材、１２３・・・正極リード部、１２４・・・負極部材、１２５・・・負極リード部、１２６・・・セパレータ、２００・・・外装部材、２０１・・・密着フィルム、２２１・・・電極構造体、２２３・・・正極リード部、２２５・・・負極リード部、１００１・・・セル（組電池）、１００２・・・マグネシウム二次電池、１０１０・・・制御部、１０１１・・・メモリ、１０１２・・・電圧測定部、１０１３・・・電流測定部、１０１４・・・電流検出抵抗器、１０１５・・・温度測定部、１０１６・・・温度検出素子、１０２０・・・スイッチ制御部、１０２１・・・スイッチ部、１０２２・・・充電制御スイッチ、１０２４・・・放電制御スイッチ、１０２３，１０２５・・・ダイオード、１０３１・・・正極端子、１０３２・・・負極端子、ＣＯ，ＤＯ・・・制御信号、２０００・・・筐体、２００１・・・制御部、２００２・・・各種センサ、２００３・・・電源、２０１０・・・エンジン、２０１１・・・発電機、２０１２，２０１３・・・インバータ、２０１４・・・駆動用のモータ、２０１５・・・差動装置、２０１６・・・トランスミッション、２０１７・・・クラッチ、２０２１・・・前輪駆動軸、２０２２・・・前輪、２０２３・・・後輪駆動軸、２０２４・・・後輪、３０００・・・家屋、３００１・・・制御部、３００２・・・電源、３００３・・・スマートメータ、３００４・・・パワーハブ、３０１０・・・電気機器（電子機器）、３０１１・・・電動車両、３０２１・・・自家発電機、３０２２・・・集中型電力系統、４０００・・・工具本体、４００１・・・制御部、４００２・・・電源、４００３・・・ドリル部
【図１】
2019004220.tif 000013
【図２】
2019004220.tif 000014
【図３】
2019004220.tif 000015
【図４】
2019004220.tif 000016
【図５】
2019004220.tif 000017
【図６】
2019004220.tif 000018
【図７】
2019004220.tif 000019
【図８】
2019004220.tif 000020
【図９】
2019004220.tif 000021
【図１０】
2019004220.tif 000022
【図１１】
2019004220.tif 000023
【図１２】
2019004220.tif 000024
【図１３】
2019004220.tif 000025
【図１４】
2019004220.tif 000026
【図１５】
2019004220.tif 000027
【図１６】
2019004220.tif 000028
【図１７】
2019004220.tif 000029
【図１８】
2019004220.tif 000030
【図１９】
2019004220.tif 000031
【図２０】
2019004220.tif 000032
【図２１】
2019004220.tif 000033
【国際調査報告】
2019004220.tif 000034
2019004220.tif 000035
2019004220.tif 000036
2019004220.tif 000037